(57)【特許請求の範囲】
【請求項１】
ニッケル水酸化物またはニッケルと他の元素との共沈物であってその結晶相がα相またはβ相またはα相とβ相との混合相の水酸化ニッケルであり、かつそのタップ密度が０.６〜１.４ｇ／ｃｃである粉末状原料物質をリチウム化合物粉末と混合して得た混合粉末を成形し、得られた成形体を反応容器内に充填して充填層をつくり、該充填層内の雰囲気が加圧された状態で酸化ガスを強制通気させて焼成し、焼成物を砕解して、ＬｉaＮｉbＭcＯdで示されるような化学組成（但し０.９５≦ａ≦１.０５、ｂ＋ｃ＝１、０＜ｃ＜０.４、ｄ≒２、ＭはＣｏ、Ｍｎ、Ｆｅ、Ｖ、Ｔｉ、Ａｌ、Ｓｎ、Ｚｎ、Ｃｕ、Ｉｎ、Ｇａ、Ｓｉ、Ｇｅ、Ｓｂ、Ｂ、Ｐ、Ｋ、Ｎａ、Ｍｇ、Ｃａ、Ｂａ、Ｓｒ、Ｗ、Ｍｏ、Ｎｂ、Ｔａ、Ｙ、ランタニド元素のうちから選択される１種以上の元素である。）を有し、メディアン径が５〜３０μｍの範囲であり、かつメディアン径の比表面積径に対する比・Ｒ＝Ｄ50／ＤSが１.５〜６である粉末物質を得ることを特徴とする非水二次電池用正極活物質の製造方法。
【請求項２】
ニッケル水酸化物またはニッケルと他の元素との共沈物であってその結晶相がα相またはβ相またはα相とβ相との混合相の水酸化ニッケルであり、かつそのタップ密度が０.６〜１.４ｇ／ｃｃである粉末状原料物質をリチウム化合物粉末と混合して得た混合粉末を成形し、得られた成形体を、少なくとも内部接触部が金属ニッケル、高ニッケル合金、ニッケルを主体とする化合物またはこれら三者のうち二つ以上のものの組み合わせか、表面に酸化皮膜を形成した金属ニッケル、高ニッケル合金、金属ニッケルか高ニッケル合金とニッケルを主体とする化合物とからなる複合材である反応容器内に充填して充填層をつくり、該充填層に酸化ガスを通気させて焼成し、焼成物を砕解して、ＬｉaＮｉbＭcＯdで示されるような化学組成（但し０.９５≦ａ≦１.０５、ｂ＋ｃ＝１、０＜ｃ＜０.４、ｄ≒２、ＭはＣｏ、Ｍｎ、Ｆｅ、Ｖ、Ｔｉ、Ａｌ、Ｓｎ、Ｚｎ、Ｃｕ、Ｉｎ、Ｇａ、Ｓｉ、Ｇｅ、Ｓｂ、Ｂ、Ｐ、Ｋ、Ｎａ、Ｍｇ、Ｃａ、Ｂａ、Ｓｒ、Ｗ、Ｍｏ、Ｎｂ、Ｔａ、Ｙ、ランタニド元素のうちから選択される１種以上の元素である。）を有し、メディアン径が５〜３０μｍの範囲であり、かつメディアン径の比表面積径に対する比・Ｒ＝Ｄ50／ＤSが１.５〜６である粉末物質を得ることを特徴とする非水二次電池用正極活物質の製造方法。
【請求項３】
ニッケル水酸化物またはニッケルと他の元素との共沈物であってその結晶相がα相またはβ相またはα相とβ相との混合相の水酸化ニッケルであり、かつそのタップ密度が０.６〜１.４ｇ／ｃｃである粉末状原料物質をリチウム化合物粉末と混合して得た混合粉末を成形し、得られた成形体を、少なくとも内部接触部が金属ニッケル、高ニッケル合金、ニッケルを主体とする化合物またはこれら三者のうち二つ以上のものの組み合わせか、表面に酸化皮膜を形成した金属ニッケル、高ニッケル合金、金属ニッケルか高ニッケル合金とニッケルを主体とする化合物とからなる複合材である反応容器内に充填して充填層をつくり、該充填層内の雰囲気が加圧された状態で酸化ガスを強制通気させて焼成し、焼成物を砕解して、ＬｉaＮｉbＭcＯdで示されるような化学組成（但し０.９５≦ａ≦１.０５、ｂ＋ｃ＝１、０＜ｃ＜０.４、ｄ≒２、ＭはＣｏ、Ｍｎ、Ｆｅ、Ｖ、Ｔｉ、Ａｌ、Ｓｎ、Ｚｎ、Ｃｕ、Ｉｎ、Ｇａ、Ｓｉ、Ｇｅ、Ｓｂ、Ｂ、Ｐ、Ｋ、Ｎａ、Ｍｇ、Ｃａ、Ｂａ、Ｓｒ、Ｗ、Ｍｏ、Ｎｂ、Ｔａ、Ｙ、ランタニド元素のうちから選択される１種以上の元素である。）を有し、メディアン径が５〜３０μｍの範囲であり、かつメディアン径の比表面積径に対する比・Ｒ＝Ｄ50／ＤSが１.５〜６である粉末物質を得ることを特徴とする非水二次電池用正極活物質の製造方法。
【請求項４】
前記粉末物質を用いた非水二次電池の初期容量が１５０ｍＡｈ／ｇ以上であり、１５サイクル後の容量低下が１８ｍＡｈ／ｇ以下であることを特徴とする請求項１〜３のいずれかに記載の非水二次電池用正極活物質の製造方法。
【請求項５】
前記粉末状原料物質は、反応槽にアルカリと金属塩の水溶液とを連続的または間けつ的に供給し、ｐＨを６.５〜１１の範囲、かつ９０℃以下の温度で反応させながら反応物を含む液からなるスラリーを連続的または一部を間けつ的に反応槽外に取り出す工程と、スラリー中の固形反応物と液とを分離してケーキ状またはペースト状とする工程と洗浄によって不要分を除去する工程を経て、ニッケルの水酸化物またはニッケルと他の元素との共沈物として得ることを特徴とする請求項１〜４のいずれかに記載の非水二次電池用正極活物質の製造方法。
【発明の詳細な説明】
【０００１】
【発明の属する技術分野】
本発明は非水電解液二次電池、特にリチウム二次電池に用いる正極活物質、その原料およびそれらの製造方法に関する。
【０００２】
【従来の技術】
現在リチウム二次電池の正極活物質としてはＬｉＣｏＯ２  が使用されている。容量１２０〜１４０ｍＡｈ／ｇ、サイクル特性（寿命）は約５００サイクルである。エレクトロニクス機器の高性能化、小型化、コードレス化が進み駆動電源としての電池も小型化・軽量化が要求されている。その方策として正極活物質としてＬｉＮｉＯ２  への代替が考えられている。ＬｉＮｉＯ２  は容量が高いが寿命が短いという問題がある。改良の方法としてＮｉ以外の元素を添加することが試みられているが、効果が十分ではない。また粒子径の最適化、活物質の造粒、緻密化も提案されているが、これも十分な効果が得られていない。ＬｉＮｉＯ２  は寿命以外にも問題があり、特に製造規模を大きくするにつれ、あるいはロット毎に、さらに同一ロット内においてさえも異なる部分間で特性がばらつき安定した特性のものを製造することが困難である。
【０００３】
リチウム複合酸化物を少量合成する場合は酸素ガスまたは空気を供給する通常の焼成炉内で均質なものが得られるが、生産性を高めるために処理量を増大して合成したものを正極活物質として用いた電池では充放電特性が低下したり特性偏差値が大きいなどの問題があったので、工業的な製造規模で焼成処理量を多くしながらも、全体を均質に反応させるために強制通気することが特開平５−６２６７８号により提案されている。
【０００４】
すなわち提案の方法は焼成炉内で上記リチウム複合酸化物を合成するに際し、所定の温度に加熱した空気もしくは酸素、または酸素と窒素の混合ガスを混合粉体層中に強制通気させながら焼成するものであって、電気ヒーターを配置した焼成炉に混合粉体を収納する反応容器を置き、その底部に混合粉体が落下しないセラミック製多孔板が配置され、炉外に設けたエアーポンプから圧縮空気がこれを予熱する熱交換機を経て反応容器底部に送りこまれ混合粉体層中に強制通気されるようになっている。しかしながら、この方法ではむしろバラツキを増加させてしまう。
【０００５】
【発明が解決しようとする課題】
異種元素を含んだＬｉＮｉＯ２  である組成式Ｌｉａ  Ｎｉｂ  Ｍｃ  Ｏｄ  のリチウムニッケル複合酸化物の容量とサイクル特性とを改善するとともに、工業的規模の製造においても、バラツキのない製造方法を提供する。
【０００６】
【課題を解決するための手段】
容量とサイクル特性を改良するために活物質としての粒子構造に着目し、メディアン径（Ｄ５０）と比表面積径（ＤＳ  ）との比Ｒ＝Ｄ５０／ＤＳ  の適切な範囲を求めた。このＲを制御して特性の優れた活物質を得るために、原料である水酸化ニッケルまたは水酸化ニッケル主体の共沈物の粉体特性の適正な範囲と製造条件を求め焼成方法も改良した。また特に規模拡大時にバラツキをなくす焼成方法とした。
すなわち、リチウム複合酸化物は非水電解液二次電池用正極活物質として用いられているが、粉末であるが故に、形態が主として結晶粒子からなる一次粒子であるかあるいは一次粒子の集合した二次粒子であるかにかかわらず、その粉体特性は電池特性に対して影響を与えている。
【０００７】
粒子径が与える影響としては、例えば径が大きくなるにつれて初期容量は低下するがサイクル特性は改善されること、比表面積が与える影響としては、例えば比表面積が大きくなるにつれて初期容量は高くなるがサイクル特性は低下するというように、サイクル特性と高い初期容量とを兼ね備えることは困難であって、粒子径と化学成分を調整することにより特性を改良する提案が知られているが十分に満足できるものではなかった。
本発明者らは粉体特性としてメディアン径が適切な範囲であり、かつ比表面積径とメディアン径との比が適切な範囲になるようにすれば、初期容量が高く、かつサイクル特性が良好なリチウム複合酸化物活物質が得られることを見いだしたのである。
【０００８】
活物質の粉体特性Ｒが実際にどのようにして容量とサイクル特性に影響するのかは不明である。粒子外観が二次粒であっても単結晶（一次粒）的であっても効果があり、表面の原子レベルでの構造によるものと推測する。容量の数値は高い程、エネルギーとして多く保有できることを示す。ＬｉＮｉＯ２  の理論容量は２８０ｍＡｈ／ｇ程であるが、現在使用されているＬｉＣｏＯ２  が同等の理論値でありながら、１３０〜１４０ｍＡｈ／ｇしか利用できないでいるため、ＬｉＮｉＯ２  として実際の容量が１５０ｍＡｈ／ｇ以上を利用できる容量の目標値とした。
また、サイクル特性として重要なことは１５サイクル以前の初期の容量低下が大きなものはその後の容量が回復できず、結果として寿命が短くなることである。
【０００９】
１５サイクル後のサイクル低下量は多くの試行錯誤の結果、初期容量の１２％以下にすることが望ましいと判断し、本発明実施例での容量は１５０〜２０５ｍＡｈ／ｇの間であるので低下量は１８ｍＡｈ／ｇ以下とすることが望ましい。
電池特性の評価方法は後述する。
Ｒは主に原料の粉体特性、焼成条件、特に通気条件と温度に依存する。原料の粉体特性はその製造方法（ｐＨ、温度、投入条件）によって制御される。
焼成方法としては成形体の充填層に強制通気させることによって焼成中の原料の反応を十分に行うとともに、充填層全体が均一でバラツキの少ない焼成がなされ、その結果として活物質の粉体特性がバラツキの少ないものとなる。
【００１０】
すなわち本発明は第１に、ニッケル水酸化物またはニッケルと他の元素との共沈物であってその結晶相がα相またはβ相またはα相とβ相との混合相の水酸化ニッケルであり、かつそのタップ密度が０.６〜１.４ｇ／ｃｃである粉末状原料物質をリチウム化合物粉末と混合して得た混合粉末を成形し、得られた成形体を反応容器内に充填して充填層をつくり、該充填層内の雰囲気が加圧された状態で酸化ガスを強制通気させて焼成し、焼成物を砕解して、ＬｉaＮｉbＭcＯdで示されるような化学組成（但し０.９５≦ａ≦１.０５、ｂ＋ｃ＝１、０＜ｃ＜０.４、ｄ≒２、ＭはＣｏ、Ｍｎ、Ｆｅ、Ｖ、Ｔｉ、Ａｌ、Ｓｎ、Ｚｎ、Ｃｕ、Ｉｎ、Ｇａ、Ｓｉ、Ｇｅ、Ｓｂ、Ｂ、Ｐ、Ｋ、Ｎａ、Ｍｇ、Ｃａ、Ｂａ、Ｓｒ、Ｗ、Ｍｏ、Ｎｂ、Ｔａ、Ｙ、ランタニド元素のうちから選択される１種以上の元素である。）を有し、メディアン径が５〜３０μｍの範囲であり、かつメディアン径の比表面積径に対する比・Ｒ＝Ｄ50／ＤSが１.５〜６である粉末物質を得ることを特徴とする非水二次電池用正極活物質の製造方法；第２に、ニッケル水酸化物またはニッケルと他の元素との共沈物であってその結晶相がα相またはβ相またはα相とβ相との混合相の水酸化ニッケルであり、かつそのタップ密度が０.６〜１.４ｇ／ｃｃである粉末状原料物質をリチウム化合物粉末と混合して得た混合粉末を成形し、得られた成形体を、少なくとも内部接触部が金属ニッケル、高ニッケル合金、ニッケルを主体とする化合物またはこれら三者のうち二つ以上のものの組み合わせか、表面に酸化皮膜を形成した金属ニッケル、高ニッケル合金、金属ニッケルか高ニッケル合金とニッケルを主体とする化合物とからなる複合材である反応容器内に充填して充填層をつくり、該充填層に酸化ガスを通気させて焼成し、焼成物を砕解して、ＬｉaＮｉbＭcＯdで示されるような化学組成（但し０.９５≦ａ≦１.０５、ｂ＋ｃ＝１、０＜ｃ＜０.４、ｄ≒２、ＭはＣｏ、Ｍｎ、Ｆｅ、Ｖ、Ｔｉ、Ａｌ、Ｓｎ、Ｚｎ、Ｃｕ、Ｉｎ、Ｇａ、Ｓｉ、Ｇｅ、Ｓｂ、Ｂ、Ｐ、Ｋ、Ｎａ、Ｍｇ、Ｃａ、Ｂａ、Ｓｒ、Ｗ、Ｍｏ、Ｎｂ、Ｔａ、Ｙ、ランタニド元素のうちから選択される１種以上の元素である。）を有し、メディアン径が５〜３０μｍの範囲であり、かつメディアン径の比表面積径に対する比・Ｒ＝Ｄ50／ＤSが１.５〜６である粉末物質を得ることを特徴とする非水二次電池用正極活物質の製造方法；第３に、ニッケル水酸化物またはニッケルと他の元素との共沈物であってその結晶相がα相またはβ相またはα相とβ相との混合相の水酸化ニッケルであり、かつそのタップ密度が０.６〜１.４ｇ／ｃｃである粉末状原料物質をリチウム化合物粉末と混合して得た混合粉末を成形し、得られた成形体を、少なくとも内部接触部が金属ニッケル、高ニッケル合金、ニッケルを主体とする化合物またはこれら三者のうち二つ以上のものの組み合わせか、表面に酸化皮膜を形成した金属ニッケル、高ニッケル合金、金属ニッケルか高ニッケル合金とニッケルを主体とする化合物とからなる複合材である反応容器内に充填して充填層をつくり、該充填層内の雰囲気が加圧された状態で酸化ガスを強制通気させて焼成し、焼成物を砕解して、ＬｉaＮｉbＭcＯdで示されるような化学組成（但し０.９５≦ａ≦１.���５、ｂ＋ｃ＝１、０＜ｃ＜０.４、ｄ≒２、ＭはＣｏ、Ｍｎ、Ｆｅ、Ｖ、Ｔｉ、Ａｌ、Ｓｎ、Ｚｎ、Ｃｕ、Ｉｎ、Ｇａ、Ｓｉ、Ｇｅ、Ｓｂ、Ｂ、Ｐ、Ｋ、Ｎａ、Ｍｇ、Ｃａ、Ｂａ、Ｓｒ、Ｗ、Ｍｏ、Ｎｂ、Ｔａ、Ｙ、ランタニド元素のうちから選択される１種以上の元素である。）を有し、メディアン径が５〜３０μｍの範囲であり、かつメディアン径の比表面積径に対する比・Ｒ＝Ｄ50／ＤSが１.５〜６である粉末物質を得ることを特徴とする非水二次電池用正極活物質の製造方法；第４に、前記粉末物質を用いた非水二次電池の初期容量が１５０ｍＡｈ／ｇ以上であり、１５サイクル後の容量低下が１８ｍＡｈ／ｇ以下であることを特徴とする第１〜３のいずれかに記載の非水二次電池用正極活物質の製造方法；第５に、前記粉末状原料物質は、反応槽にアルカリと金属塩の水溶液とを連続的または間けつ的に供給し、ｐＨを６.５〜１１の範囲、かつ９０℃以下の温度で反応させながら反応物を含む液からなるスラリーを連続的または一部を間けつ的に反応槽外に取り出す工程と、スラリー中の固形反応物と液とを分離してケーキ状またはペースト状とする工程と洗浄によって不要分を除去する工程を経て、ニッケルの水酸化物またはニッケルと他の元素との共沈物として得ることを特徴とする第１〜４のいずれかに記載の非水二次電池用正極活物質の製造方法を提供するものである。
【００１１】
【発明の実施の形態】
本発明における水酸化ニッケルの製造は、ニッケル塩の水溶液とアルカリ水溶液とを同一の反応槽に連続的または間けつ的に供給し、このときにｐＨを６．５〜１１の間の一定の値に固定できるようアルカリ水溶液の供給量を調整する。反応温度も９０℃以下の一定温度となるように加温調節する。必要に応じてニッケル塩水溶液および／またはアルカリ水溶液を予め加温してもよい。
ニッケル塩としては硝酸塩、硫酸塩、塩化物が使用でき、アルカリはＮａＯＨ、ＫＯＨ、ＬｉＯＨ、ＮＨ４  ＯＨが使用できる。反応としては反応式Ｎｉ２＋＋２ＯＨ−  →Ｎｉ（ＯＨ）２  のように水酸化物が析出し、副生成物としてアルカリイオンと酸とによる塩が生成するが、水溶性であるため、ニッケル水酸化物のように析出しない。
【００１２】
反応をｐＨ６．５〜１１の間で行うのは第１に、粉体特性を制御するためであり、第２に結晶相をα相およびまたはβ相に制御するためである。温度は９０℃以下とする理由は副次的な化合物の生成を防ぐためである。またｐＨ６．５未満では未反応のＮｉ塩が多く生産効率が低いからである。このような条件下で共沈できる元素はニッケル塩水溶液と混合した液で反応槽に供給することが望ましい。
反応によって生成する水酸化物と塩の水溶液はスラリー状となり、このスラリーを反応槽の上部または下部から連続的または間けつ的に取り出し、遠心脱水機によって固液分離し、精製水によって不要な塩類を洗浄除去して水酸化物のケーキまたはペーストを得る。ケーキまたはペーストを乾燥し砕解して水酸化物の粉末を得る。
【００１３】
この粉末をリチウム化合物、好ましくは水酸化リチウムと混合し、成形体とした後に焼成する。焼成後は成形体とほぼ同様な形状の緻密な焼結体が得られる。図１は本発明の実施例に用いられた上向き送風型焼成炉を示す模式断面図である。
すなわち電気ヒーターを配置し、かつ熱電対により温度制御ができる焼成炉８には、支持台１０上に成形体を収容する反応容器７があり、内部下側に多孔体５が設けられている。通気を圧縮するエアーポンプ１、流量調節器２を連結する送気配管３の途中には空気等の酸化性ガスを予熱するための予熱ヒーター４が設けてある。
【００１４】
高圧ボンベから酸素等を取り出す場合にはエアーポンプ１を用いないで減圧弁を使用する。多孔体５の上には混合粉体成形体が充填されており、この充填層６を通過したガスは換気口９を通って大気中に放出される。ここで予熱ヒーター以降の送気配管が接粉部と同様の材料であれば汚染元素の問題はなくなる。なお、焼成炉８を水冷された金属ケースに収納するようにすれば雰囲気の制御を厳密に行なうことができる。例えば初期に真空にした後に雰囲気ガスの装入が可能であり、雰囲気を加圧できる他、雰囲気漏出を抑制できるので必要に応じて一定の組成比のガスが使用できる等である。
焼成は６００℃以上で行うが一次粒子を５μｍ以上とするためには８００℃以上の温度で行うことが望ましい。
【００１５】
本発明で製造される水酸化物を用いれば、一次粒であっても二次粒であってもＲが適切な範囲であれば電池特性が高くなる。さらなる特徴は焼結体が緻密であっても、一次粒子の粒径が制御されかつ粒界が弱いため、焼結体を砕解して容易に必要な粒度の一次粒子が得られる（活物質としての粒度分布は１〜１００μｍが適しているとされるがメディアン径としては５〜３０μｍが適している）。
またタップ密度が０．６ｇ／ｃｃよりも低ければ、メディアン径が５μｍ以上とならず、１．４ｇ／ｃｃを超えると一次粒子が成長し過ぎてフラックス法と同様の粉砕が必要となり、粒子内にクラックが生じやすくサイクル特性が低下する。
【００１６】
本発明は原料となる粉体を酸化性ガスを通気しながら焼成する製造方法において、原料粉体を成形することによって密度を高め、その成形体の充填層内をある一定値以上の流速で通気するようにしたため、焼成量が多くなった場合でも、反応容器全体の反応が均質かつ十分に行なわれ、その結果電池特性に優れたリチウム複合酸化物活物質が得られる。
原料としてはＬｉの酸化物、水酸化物、硝酸リチウムなどの無機酸塩、酢酸リチウムなどの有機酸塩が使用できる。Ｎｉ等の遷移金属化合物としては同様に酸化物、水酸化物、硝酸塩などの無機酸塩、クエン酸塩などの有機酸塩が使用でき、当然共析沈澱法または同様手法において生成する化合物も焼成できる。Ｎｉの化合物としては水酸化物が特に好ましい。Ｎｉ以外の遷移金属およびその他の元素Ｍの化合物としては、同様に酸化物、水酸化物、硝酸塩などの無機酸塩、クエン酸塩などの有機酸塩が使用できる。ここにＭは、Ｃｏ、Ｍｎ、Ｆｅ、Ｖ、Ｔｉ、Ａｌ、Ｓｎ、Ｚｎ、Ｃｕ、Ｉｎ、Ｇａ、Ｓｉ、Ｇｅ、Ｓｂ、Ｂ、Ｐ、Ｋ、Ｎａ、Ｍｇ、Ｃａ、Ｂａ、Ｓｒ、Ｗ、Ｍｏ、Ｎｂ、Ｔａ、Ｙ、ランタニド元素のうちから選択される１種以上の元素である。Ｌｉａ  Ｎｉｂ  Ｍｃ  Ｏｄ  はＬｉＮｉＯ２  の固溶体であり、本質的な結晶構造はＬｉＮｉＯ２  と同様である。したがって、ａは０．９５〜１．０５であり、ｄはほぼ２である。Ｍは結晶構造に固溶させることによりサイクルに伴う結晶構造の劣化を防止する。したがってｂ＋ｃ＝１である。Ｍは添加するので当然０＜ｃとなる。Ｍは元素の種類によって固溶量の限度があるが、０．４≦ｃとなった場合には結晶構造が変化し、活物質としての特性が低下してしまう。混合は攪拌機付混合機（アトライター、自由型混合機、コンクリートミキサー）、回転容器式（ポットミル、Ｖ型混合機）が使用できるが他の型式の機械であってもよい。
【００１７】
成形には以下の方法が使用できるが、形状によっては他の方法でもよい。（Ａ）プレス（一軸プレス、打錠機、静水圧プレス、振動プレス）、（Ｂ）ロールブリケッター、（Ｃ）押出機、（Ｄ）転動造粒機。成形体の形状は球、レンズ、棒状、板状、麺状が一般的な技術で製造可能であるが、その他の形状でもよい。寸法としては断面の一辺または径が１ｍｍ以上２０ｍｍ以下が適している。大きな成形体に貫通孔を設けてもよい。焼成中に強制通気で吹き飛んだりしない密度にすることも重要であり、相対密度として４０％以上が望ましい。実施例で述べられているように、電池容量の評価では一般に空塔速度の増大に従って評価が向上するが、通気流速が低過ぎては初期容量が低く、また容量のバラツキが大きいためである。酸化性ガスとしては酸素、空気、酸素と窒素の混合ガス、窒素酸化物ガス等が使用できる。
【００１８】
なお炉の構造としては送気配管およびまたは換気口が複数であってもよい。上部の配管が水平または斜めであってもよい（上向き送風での換気口、下向き送風での送気配管を示す）。下部の配管（上向き送風での送気配管、下向き送風での換気口）を炉の下部から垂直または斜めに設けてもよい。送気管の先端に散気口を設けたり、換気口に集気口を設けてもよい。加圧するには換気口に圧力逃がし弁を設けてもよい。
また、上記焼成に用いられる容器をニッケル材料とすることによって電池特性の低下の原因となる異物混入を防止することによって、電池特性の優れた活物質が得られる。ニッケル材は少なくとも反応容器の内面の成形体と接する部分に用いるが通気管に使用することも可能である。ニッケル材とは主に金属ニッケル、高ニッケル合金、ニッケル酸化物およびこれらの複合材を示し、ニッケル酸化物は複合酸化物である場合も含まれる。これらの複合部材の表面に酸化皮膜を形成したものを用いる場合も含まれる。必要ならば焼成が二段階以上および二度以上の焼成である場合も含み、通気ガスは循環使用する場合も含まれる。
【００１９】
また、前述のメディアン径（Ｄ５０）はレーザー散乱法によって測定した重量積算分布曲線の５０％に相当する径とした。比表面積径（ＤＳ  ）は気体の吸着を利用して比表面積を求めるいわゆるＢＥＴ法によって測定した比表面積Ｓ（ｍ２  ／ｇ）と、ピクノメーターによって測定した比重ρ（ｇ／ｃｍ３  ）とからＤＳ  ＝６／ρ・Ｓなる式によって計算した。
Ｄ５０とＳは原料の充填特性、粒径と製法、特に温度と空塔速度によって制御される。
Ｄ５０が５μｍより小さいか、あるいは３０μｍより大きいときは正極合剤の充填密度または合剤形成後の表面性のいずれかが満足すべきものとならない。したがってＤ５０は５μｍ〜３０μｍであることが好ましい。またＲについては通常は１に近い値を示すがＲが１．５より小さいと初期容量が小さくなると共に、１５サイクル後の容量低下が大きい。一方、Ｒが６より大きくなると、初期容量は高いが１５サイクル後の容量低下が著しく増大する。したがってＲは１．５以上６以下であることが好ましい。この他にＳＥＭ写真により粒子の外観を観察し１次粒、２次粒を判別した。
【００２０】
ＬｉＮｉＯ２  の場合には遷移金属化合物として水酸化ニッケルを原料として用いることおよび結晶相はβ相が望ましいとの提案がなされている。α相、α相主体、α相とβ相の混相原料を使用して電池特性が優れたものになるとの提案はない。β相であっても粉体特性、タップ密度の範囲の指定および活物質のＲについては提案されていない。
また、その粉体特性のうちで充填性に影響するタップ密度を１．４より低い密度とすべきであることについては提案はない。本発明では成形体を焼成焼結する工程を経て活物質の粉体特性を制御するためタップ密度は重大な影響を与える。活物質粉末を７８重量％、導電材として黒鉛粉末を１５重量％、フッ素樹脂粉末を結着剤として７重量％を混合した後、成形して正極合剤とした。
【００２１】
試験用電池の作成
得られた正極合剤を電池に組み込んで電池容量を評価するために試験用コイン形電池を作成した。図４は試験用電池として作成されたコイン電池を示す模式断面図である。コインの直径は２０ｍｍφである。図４において１１はステンレスケース、１３は同材料の封口板、１２はポリプロピレン製ガスケット、１４は金属リチウムを用いた負極、１５は正極合剤をプレス成形した正極、１６は微孔性のポリプロピレンセパレーターである。
なお、電解液は炭酸プロピレンと炭酸ジエチルを１対１の体積比で混合した溶媒に電解質としてＬｉＰＦ６  を１ｍｏｌ／ｌ  濃度で溶解させたものを用いた。
充放電は２０℃の温度で行なった。電流は２ｍＡとし、充電終了電圧を４．３Ｖ、放電終了電圧を２．７Ｖで充放電サイクル試験を行った。電池特性の良否は活物質１ｇあたりの初期の容量と１５サイクル後の劣化量（低下量）で比較した。
【００２２】
【実施例１】
１．５モル／ｌの硝酸ニッケルと２０％ＮａＯＨ液とによって水酸化ニッケルを合成した。すなわち硝酸ニッケルを３ｌビーカーに０．２ｌ／ｍｉｎの速度で投入し、同時にＮａＯＨをビーカーに供給してビーカー内の液を６０ＲＰＭで攪拌しながら反応を行わせた。この際ＮａＯＨは常にｐＨを測定して±０．１変動に応じて自動的にポンプを作動、停止させて注入した。この場合はＮａＯＨは連続的には供給されず間けつ的に供給される。定比で注入できるようにして連続的に供給することも可能である。
スラリーをオーバーフローによって回収し、ブフナーロートによってろ過、洗浄した後に１２０℃で１０時間乾燥した。乾燥物は乳鉢で解砕してから１００メッシュの篩でふるった。
タップ密度は５０ｍｌシリンダーに１５ｇを入れ、１０００回タップして求めた。水酸化ニッケル合成時のｐＨ別、温度別のタップ密度の測定値を図５に示す。
【００２３】
次に、ＬｉＮｉ１−ｘ  Ｃｏｘ  Ｏ２  の合成試験を行った。すなわち、水酸化ニッケルと２μｍの水酸化コバルトと１５μｍの水酸化リチウムとを原子数でＮｉ：Ｃｏ：Ｌｉ＝０．８：０．２：１．０の比率で混合して圧力５００ｋｇ／ｃｍ２  で径５ｍｍの球形に成形し、酸素気流中で８７０℃で１５時間焼成した。
球形に成形しφ５ｃｍ、２０ｃｍ高さのニッケル容器に充填し、空塔速度５ｍ／ｍｉｎで酸素を通気させて焼成した。
焼成物を１０分間乳鉢で砕解し、得られたものの粒度と比表面積を求めＲを算出した。結果を表１に示す。なお、粒子の外観をＳＥＭ写真により観察した。また、結晶相はＸＲＤによって判定した。原料の水酸化物では合成条件によって異なったが、焼成物の場合はすべて単相でＬｉＮｉＯ２  同様のプロフィールとなった。本発明のものは全て初期容量が１７０〜１９０ｍＡｈ／ｇ、１５サイクル後の容量低下率が５〜７％であったが、本発明外のもの（比較例と表示）は２種類とも初期容量１００ｍＡｈ／ｇ未満で容量低下率が１５〜１８％であった。
【００２４】
【表１】
0003575582.tif 000002
【００２５】
次いで同じ水酸化物を用い図１に示すような焼成炉を用いて酸素気流中で９２０℃で１０時間焼成試験を行った。焼成物のＸＲＤは全て単相でＬｉＮｉＯ２  と同様のプロフィールとなった。試験結果を表２に示す。本発明の合成条件のものは初期容量は１５０〜１８０ｍＡｈ／ｇ、１５サイクル後の容量低下割合が４〜６％であったが、本発明の合成条件外のもの（表では比較例と表示）では初期容量が１００ｍＡｈ／ｇ、１５サイクル後の容量低下割合は１２〜１４％であった。
【００２６】
【表２】
0003575582.tif 000003
【００２７】
次に、５０℃，ｐＨ９で合成したもの、５０℃，ｐＨ１１で合成したもの、２０℃，ｐＨ１０で合成したものを用いて各々を酸素気流中で８２０℃で２４時間焼成した。結果を表３に示す。
【００２８】
【表３】
0003575582.tif 000004
【００２９】
【実施例２】
ＮｉとＣｏとを共沈させた水酸化物を使用した。すなわち水酸化リチウムをＮｉとＣｏを原子数で０．８と０．２の割合で共沈させた合量に対してＬｉを原子数で１：１の比となるように混合し、実施例１と同様に成形し、成形体を５０ｃｍ高さに充填して２０ｍ／ｍｉｎの空塔速度の酸素を通気させて８２５℃で１５時間焼成した。結果を表４に示す。
【００３０】
【表４】
0003575582.tif 000005
【００３１】
【実施例３】
実施例１で合成した水酸化ニッケル（５０℃、ｐＨ９、タップ密度１．０３ｇ／ｃｃ）を用い、Ｃｏと他の元素の水酸化物を混合時に添加した。充填高さを７ｃｍとして１ｍ／ｍｉｎの空塔速度の酸素通気し、８５０℃で２０時間焼成した。成形体は径５ｍｍ×高さ１５ｍｍの円柱状に１ｔｏｎ／ｃｍ２の圧力で金型成形した。
この場合に、離型剤兼添加元素となるようにＢＮ（窒化硼素）をＬｉ：Ｎｉ＋Ｍ：Ｂ＝１．０３：１：０．０１の原子数比となるように添加した。結果を表５に示す。
【００３２】
【表５】
0003575582.tif 000006
【００３３】
【実施例４】
Ｎｉ／Ｃｏ比が原子数で０．８５／０．１５であるような共沈水酸化物を用いＬｉとＮｉ＋Ｃｏとの原子数比が１／１となるように水酸化リチウムを秤量して混合した。次いで混合粉を打錠機にて直径５ｍｍの近似球形に成形し、φ５０×７５０ｍｍ高さに充填して焼成した。焼成を７００℃で１５時間とし、通気条件は表６、表７および表８に示す範囲で影響を検討した。
７００℃台での焼成では焼成物のメディアン径は原料で共沈水酸化物のメディアン径によってほぼ決まり水酸化物のメディアン径の８０〜９５％となる。
反応容器内の各部における焼成物のメディアン径と比表面積の分布は全体の平均値に対して±６％以内であったため、焼成物全体をまとめて砕解してから、サンプリングしてメディアン径、比表面積、初期容量、１５サイクル後の容量低下量を測定した。
【００３４】
３種の水酸化物のメディアン径、タップ密度は以下に示す条件で合成して制御した。
0003575582.tif 000007
【００３５】
【表６】
0003575582.tif 000008
【００３６】
【表７】
0003575582.tif 000009
【００３７】
【表８】
0003575582.tif 000010
【００３８】
上記いずれの場合であっても、焼成、砕解後の粉末粒子は二次粒子であり、一次粒子の大きさは０．２μｍ程であって、本来比表面積としては６ｍ２  ／ｇとなるが実際には０．０９ｍ２  ／ｇ程度となり、メデイアン径は二次粒子の平均径を示すことになる。
表６〜表８に見られるように空塔速度が低い場合は反応が十分に進行せずに未反応のＬｉ化合物が残り、液状となって表面を覆い粒界を塞ぐため、ＢＥＴ法による測定におけるガスの吸着が妨げられるものと考えられる。
空塔速度を０．５ｍ／ｍｉｎ以上に高めることによって反応が進行し、未反応物は減少し、初期容量、サイクル特性ともに改善される。一方空塔速度を高くし過ぎれば二次粒子間か粒子内での焼結が進みマイクロクラックが生成し、破面で電解液が分解されるためにサイクル特性が低下する。したがって、空塔速度は２５０ｍ／ｍｉｎを越えないようにすることが好ましい。
比表面積が一次粒子の大きさに対応しない他の理由としては、一次粒子は顕微鏡観察で粒界が確認できるが、粒間の焼結が強固なため、ＢＥＴ法による測定の際、ガスが吸着しないことも考えられ、極微量のＬｉ化合物が粒界を塞ぐことも否定できない。
【００３９】
【実施例５】
タップ密度１．１５ｇ／ｃｃα相とβ相の比率がほぼ１：１の水酸化ニッケルと四三酸化コバルト（Ｃｏ３  Ｏ４  ）と水酸化リチウム（ＬｉＯＨ）を用い、Ｎｉ：Ｃｏ：Ｌｉの原子数比が０．７５：０．２５：１となるように秤量し、ＩＰＡ（イソプロピルアルコール）を加えアルミナポットに入れて３０分間水冷却しながら混合した。ＩＰＡをろ過、加熱蒸発させてから直径４ｍｍ長さ６ｍｍの円柱状に打錠機で成形した。次いで成形体を反応容器に入れ９２５℃×１５時間焼成した。反応容器の各部における焼成物のメディアン径と比表面積の分布は全体の平均値に対し±４％以内であったので、焼成物全体をまとめて砕解してからメディアン径、比表面積、初期容量および１５サイクル後の容量低下を測定する試料を得るためサンプリングした。焼成物のメディアン径は種々の試行をくりかえした後に成形時の圧力を変えることによって制御した。
焼成物のメデイアン径１５μｍ級（成形圧力７００ｋｇ／ｃｍ２  、成形密度１．４ｇ／ｃ．ｃ．）、５μｍ級（成形圧力１５０ｋｇ／ｃｍ２  、成形密度１．２ｇ／ｃ．ｃ．）および２５μｍ級（成形圧力１．６トン／ｃｍ２  、成形密度２．３ｇ／ｃ．ｃ．）測定結果を表９および表１０に示す。
【００４０】
【表９】
0003575582.tif 000011
【００４１】
【表１０】
0003575582.tif 000012
【００４２】
本実施例において、焼成物のメディアン径が１５μｍ級で空塔速度２５０ｍ／ｍｉｎの場合を除き外観は一次粒子的であり、したがって比表面積径はメディアン径とほぼ同じとなり、Ｒは１に近い値となるはずであったが、実際にはＲの２．１〜４．９が適正な範囲となった。このことの正確な理由は不明である。
【００４３】
【実施例６】
原子数比がＮｉ：Ｃｏ：Ａｌ：Ｍｇ：Ｌｉ＝０．９０：０．０８：０．０５：０．０１：１となるように各元素の水酸化物を混合し、成形圧力５００ｋｇ／ｃｍ２  、６×６×１５ｍｍの直方体を成形し、８３０℃×２４時間酸素を流しながら焼成した。Ｎｉ水酸化物のタップ密度は１．２７ｇ／ｃｃ、α相とβ相の比は７：３でＣｏ水酸化物のタップ密度は０．９５ｇ／ｃｃであった。
0003575582.tif 000013
【００４４】
【実施例７】
原子数比がＮｉ：Ｃｏ＝０．８：０．２のタップ密度０．７６、α相とβ相の比が４：６の共沈水酸化物とＢ２  Ｏ３  ・Ａｌ２  Ｏ３  組成の酸化物と水酸化リチウムによって、Ｎｉ＋Ｃｏ：Ｂ＋Ａｌ：Ｌｉ＝０．９７：０．０３：１となるように混合した後に成形し、７ｋｇ／ｃｍ２  の圧力、３ｍ／ｍｉｎの空塔速度で酸素を通気させて８５０℃×２４時間焼成したところ、メデイアン径１１．７μｍ、比表面積径２．７２μｍすなわちＲ＝４．３で、初期容量が１６８ｍＡｈ／ｇ．１５サイクル後の低下量が３の活物質が得られた。
【００４５】
【実施例８】
Ｌｉ原料としての水酸化リチウム（ＬｉＯＨ・Ｈ２  Ｏ）と遷移金属原料としてのＮｉ／Ｃｏ比が原子数比で８５／１５であるような共沈水酸化物（タップ密度０．９６ｇ／ｃｃ、α相とβ相の比が３：７）とを用いてＬｉとＮｉ＋Ｃｏとの原子数比が１対１となるように秤量して混合した。次いで混合粉を打錠機にて直径５ｍｍの近似球形に成形し、前述焼成炉の金属ニッケル製反応容器内に設けた酸化ニッケル製多孔体上に約２ｋｇ充填し、その充填成形体の高さは７．５ｃｍとなった。
焼成は図１に示す上向き送風型焼成炉を用いて７５０℃で１０時間行なった。送風量は断面積×速度（空塔速度）にて算出した風量（ｌ／ｍｉｎ）を流し、空塔速度の影響を検討した。ガスは酸素を送気しながら焼成した。焼成後、図３の斜視図に示すように、成形体充填層のサンプリング位置Ａ、ＥおよびＩからサンプリングし、これを１５０メッシュパスの粒径に砕解し、その粉末を活物質として電池特性を評価した。その結果を表１１に示した。
【００４６】
【表１１】
0003575582.tif 000014
【００４７】
各サンプル集団内での初期容量の差は０．５ｍ／ｍｉｎ以上では平均値に対して±４〜７％内であった。０．３ｍ／ｍｉｎでも改良効果はあるが特性は十分ではないので０．５ｍ／ｍｉｎ以上が必要である。
焼成後の成形体充填高さは約５ｃｍとなったが、上面の高低差は５ｍｍ以内であり、成形体は焼成後も球状であった。換気口の真下の上面に偏流による凹部が形成される等の異常は見られなかった。ニッケル容器の表面は黒味がかったが、剥離、付着は生じなかった。粉末Ｘ線回折によっても各部で異物や二次相の検出はなく、ニッケル容器の側面と成形体との隙間はＧの位置で最大２ｍｍであった。
【００４８】
【実施例９】
焼成雰囲気を加圧下で行えるようにするため加圧容器内に焼成装置を設置し、真空ポンプで大気を排気した後に酸素ガスを供給し、所定の内圧を設定し、反応容器、成形体およびその充填条件など他の条件は実施例１と同じにした。平均空塔速度は５ｍ／ｍｉｎとなるように元圧を内圧よりも高めて供給した。この場合の速度は加圧通気の実測速度ではなく、流量調節器での流量（ｌ／ｍｉｎ）を容器断面積で除したものであり、通気は循環させず放出した。
焼成温度７５０℃、１０時間の条件で炉内圧力（ゲージ圧力ｋｇ／ｃｍ２  ）を０．５〜１５ｋｇ／ｃｍ２  で焼成されたサンプルを使用して、コイン電池で電池容量を評価した結果を表１２に示す。
【００４９】
【表１２】
0003575582.tif 000015
【００５０】
次に、焼成温度９００℃、１０時間の条件で同様の試験を行った結果を表１３に示す。
【００５１】
【表１３】
0003575582.tif 000016
【００５２】
加圧を行う焼成であっても焼成後の状態は実施例１の場合と同じであった。ニッケル容器表面は完全に黒皮となったが剥離、亀裂などは生じなかった。各サンプル集団内での初期容量の差は±４〜６％内であった。
【００５３】
【実施例１０】
以上の実施例８、９では成形体充填層上部のサンプルのサイクル特性が低い傾向にある。改良のため、図２に示すように、焼成炉８の上部から送気し、充填層６、多孔体５を通過させて炉外へ放出させた。焼成炉炉体はガス漏れがないように継目などをシールして使用し、加圧の場合は実施例９の場合と同じく加圧容器内に設置した。
焼成温度７２０℃で１０時間保持の場合、および焼成温度８７５℃で１０時間保持の場合について初期容量等試験結果を表１４に示す。
【００５４】
【表１４】
0003575582.tif 000017
【００５５】
【実施例１１】
リチウム二次電池の正極材料としてリチウムを含むＮｉとＣｏの複合酸化物が用いられているが、Ｃｏ以外の元素を添加組み合わせた場合、例えば水酸化ニッケルとオキシ水酸化マンガン、水酸化ニッケルと水酸化マグネシウム、水酸化ニッケルと四三酸化コバルトと酸化硼素との組み合わせについて、表１５に示すように、焼成温度、時間、炉内圧力、空塔速度を特定して成形体を焼成したサンプルを用いてコイン電池による初期容量および１５サイクル後の容量低下を測定し結果を表１５に示す。
【００５６】
【表１５】
0003575582.tif 000018
【００５７】
【実施例１２】
実施例８〜１１において焼成される成形体の寸法は直径５ｍｍの球形であったが、成形体の形状を例えばロールブリケッターによる幅５×長２０×厚１ｍｍの小板片あるいは押出成形された径４ｍｍの麺状材について同様の試験を行った。組成、装置は実施例１と同じで平均空塔速度を３ｍ／ｍｉｎとし、７５０℃、７時間保持の条件で焼成した。焼成試料を用いて電池を作製し、初期容量および１５サイクル後の容量低下について測定を行った。結果を表１６に示した。
【００５８】
【表１６】
0003575582.tif 000019
【００５９】
【実施例１３】
遷移金属がＮｉ主成分の場合には通気ガス成分は酸素が適しているが、化学成分的に酸素以外の成分が含まれていてもよい場合もある。そこでＮｉとＣｏとを７０／３０のモル比で共沈させた水酸化物を用い、ＬｉＯＨ・Ｈ２  Ｏ粉末と混合し、直径１０×厚５ｍｍの成形体をプレスで成形し、７００℃、１５時間焼成した。なお通気はエアーポンプで空気を１０ｍ／ｍｉｎで通気した。焼成試料を用いて電池を作製し、初期容量および１５サイクル後の容量低下について測定を行った。結果を表１７に示す。
【００６０】
【表１７】
0003575582.tif 000020
【００６１】
【実施例１４】
実施例８と同様条件で充填容器を大きくしてバラツキの大小を確認した。
0003575582.tif 000021
実施例８で得られた結果とほぼ同等の特性が容器内の位置間でバラツキ少なく得られた。この結果から本法が焼成規模拡大においても他法のようなバラツキを生じることなく工業的に生産できることが明らかになった。
【００６２】
【発明の効果】
以上説明したように、本発明の方法によれば水酸化ニッケル粉末とリチウム化合物粉末との混合物を成形、焼成してリチウム・ニッケル系複合酸化物正極活物質とする際、原料としての水酸化ニッケルの粉体特性と結晶構造を制御するために水酸化ニッケル合成時のｐＨ、温度、その他の工程要素を規制することにより、得られた焼結体において５〜３０μｍのメディアン径およびＲが１．５〜６の範囲であるような活物質粉末が得られるので、電池特性例えば初期容量が高く、１５サイクル後の容量低下率が小さい正極活物質が得られる。
また、原料粉体を成形することによって密度を高め、その成形体充填層内を一定以上の流速で強制通気しながら焼成するので、焼成量が多くなった場合でも反応容器全体の反応が均質で、しかも粉体の飛散や通気の偏流がないので、電池特性に優れたリチウム複合酸化物活物質を工業的規模で有利に合成することができる。
【図面の簡単な説明】
【図１】本発明の実施例に用いられた上向き送風型焼成炉を示す模式断面図である。
【図２】本発明の実施例に用いられた下向き送風型焼成炉を示す模式断面図である。
【図３】本発明の実施例および比較例における焼成後のサンプリング位置を示す斜視図である。
【図４】本発明の実施例および比較例において試験用電池として作成されたコイン電池を示す模式断面図である。
【図５】硝酸ニッケルの水溶液とカセイソーダ液とによって水酸化ニッケルを合成する際、水酸化ニッケルのタップ密度に及ぼす液温、ｐＨの影響を示すグラフである。
【符号の説明】
１    エアーポンプ
２    流量調節器
３    送気配管
４    予熱ヒーター
５    多孔体
６    成形体充填層
７    反応容器
８    焼成炉
９    換気口
１０    支持台
１１    ステンレスケース
１２    ガスケット
１３    封口板
１４    負極
１５    正極
１６    セパレーター
【図１】
0003575582.tif 000022
【図２】
0003575582.tif 000023
【図３】
0003575582.tif 000024
【図４】
0003575582.tif 000025
【図５】
0003575582.tif 000026